(57)【要約】      （修正有）【課題】トナー及びインクを製造するため、ポリエステル樹脂の酸価を特定の範囲に調整し、良好な電気特性が得られる生物派生のポリエステル樹脂の製造方法の提供。【解決手段】１つの反応器内でポリエステルポリマーを製造する方法であって、（ｉ）少なくとも１つのアルコールと少なくとも１つのカルボン酸とを、縮合反応条件下で反応させて、ポリエステルポリマーを製造する工程、前記少なくとも１つのアルコールが、ジプロピレングリコールを含み；並びに、（ｉｉ）１グラムの樹脂あたりに約１０〜約１６ｍｇのＫＯＨの酸価（ＡＶ）及び約１１４〜約１１８℃の軟化点を含む、前記ポリエステルポリマーを回収する工程を含む、ポリエステルの製造方法。【選択図】なし【特許請求の範囲】
【請求項１】
１つの反応器内でポリエステルポリマーを製造するための方法であって、
（ｉ）少なくとも１つのアルコールと少なくとも１つのカルボン酸とを、縮合反応条件下で反応させて、ポリエステルポリマーを製造する工程であって、前記少なくとも１つのアルコールが、ジプロピレングリコールを含む工程；ならびに、
（ｉｉ）１グラムの樹脂あたりに約１０から約１６ｍｇのＫＯＨの酸価（ＡＶ）および約１１４℃から約１１８℃の軟化点を含む、前記ポリエステルポリマーを回収する工程を含む、
方法。
【請求項２】
前記少なくとも１つのカルボン酸が、テレフタル酸、フタル酸、イソフタル酸、フマル酸、トリメリット酸、フマル酸ジエチル、イタコン酸ジメチル、ｃｉｓ−１，４−ジアセトキシ−２−ブテン、フマル酸ジメチル、マレイン酸ジエチル、マレイン酸、コハク酸、イタコン酸、コハク酸、シクロヘキサン酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、ナフタレンジカルボン酸ジメチル、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、ナフタレンジカルボン酸、二酸二量体、フマル酸ジメチル、マレイン酸ジメチル、グルタル酸ジメチル、アジピン酸ジメチル、ドデシルコハク酸ジメチルおよびそれらの組み合わせからなる群から選択される、請求項１記載の方法。
【請求項３】
１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ドデカンジオール、１，４−シクロヘキサンジメタノール、１，３−シクロヘキサンジメタノール、ヘプタンジオール、キシレンジメタノール、シクロヘキサンジオール、ジエチレングリコール、ビス（２−ヒドロキシエチル）オキシド、ジプロピレングリコール、ジブチレングリコールまたはそれらの組み合わせからなる群から選択される、少なくとも１つの更なるアルコールを含む、請求項１記載の方法。
【請求項４】
カルボン酸とグリセリンカーボネートとの反応生成物である、少なくとも１つの更なるアルコールを含む、請求項１記載の方法。
【請求項５】
前記カルボン酸が、ロジンジオールを製造するためのロジン酸を含む、請求項４記載の方法。
【請求項６】
前記ロジンジオールが、アビエチン酸−ジオール、アビエチン酸−モノグリセラート、パルストリン酸−ジオール、パルストリン酸−モノグリセラート、デヒドロアビエチン酸−ジオール、デヒドロアビエチン酸−モノグリセラート、ネオ−アビエチン酸−ジオール、ネオ−アビエチン酸−モノグリセラート、レボ−ピマル酸−ジオール、レボ−ピマル酸−モノグリセラート、ピマル酸−ジオール、ピマル酸−モノグリセラート、サンダラコピマル酸−ジオール、サンダラコピマル酸−モノグリセラート、イソ−ピマル酸−ジオール、イソ−ピマル酸−モノグリセラート、水素化アビエチン酸−ジオール、水素化パルストリン酸−ジオール、水素化デヒドロアビエチン酸−ジオール、水素化ネオ−アビエチン酸−ジオール、水素化レボ−ピマル酸−ジオール、水素化ピマル酸−ジオール、水素化サンダラコピマル酸−ジオールおよび水素化イソ−ピマル酸−ジオールからなる群から選択される、請求項５記載の方法。
【請求項７】
前記反応が、約２２０℃と約２３５℃との間の温度を含む、請求項１記載の方法。
【請求項８】
前記少なくとも１つのカルボン酸に対する前記少なくとも１つのアルコールのモル比が、約０．５モル当量に対して約０．５より大きい、請求項１記載の方法。
【請求項９】
アルコール、カルボン酸または両方をさらに添加することなく、前記ＡＶを取得するために、前記反応工程において温度が変動される、請求項１記載の方法。
【請求項１０】
前記持続型ポリエステルポリマーを任意の非晶質樹脂、任意の結晶質樹脂、任意の着色剤および任意のワックスと組み合わせて、トナー粒子を形成する工程を、さらに含む、請求項１記載の方法。
【発明の詳細な説明】
【技術分野】
【０００１】
トナーを製造するための特定の酸価（ＡＶ）の持続型樹脂は、試薬としてジプロピレングリコールを含む、温度感受性プロセスにおいて調製される。
【背景技術】
【０００２】
生物派生の樹脂が開発されているが、トナーおよびインク中へのこのような試薬の組み込みは、解決されるべきことが残っている。（「生物派生の樹脂」、「生物由来の樹脂」および「持続型樹脂」は、互換的に使用され、樹脂またはポリエステル樹脂が、石油化学または石油由来の供給源から得られる材料またはモノマーとは対照的に、天然源から得られる材料または試薬に由来するか、または、同材料または試薬から得られることを示すのを意味する。）
【０００３】
縮合重合反応は、二酸に対する化学量論量のジオールを利用する。１０から１６の値（目的の特定範囲）が得られるように、前記樹脂の酸価（ＡＶ）を調整するのが重要である。このＡＶの範囲は、Ｅ／Ａトナープロセスを達成し、良好な電気的性質を得るのが必要とされる場合、得るべき重要なパラメータである。
【発明の概要】
【発明が解決しようとする課題】
【０００４】
上記問題を解決するトナーに使用され得る適切なＡＶの生物派生の樹脂が記載される。
【課題を解決するための手段】
【０００５】
本開示は、全体的なプロセス時間、材料およびコストを低減する、特定の酸価（ＡＶ）の持続型樹脂を調製するための方法を記載する。ジプロピレングリコールを含む試薬および他の持続型試薬が組み合わせられる。前記混合物は、ポリエステルポリマーを形成するために、縮合重合が可能なように加熱される。他のパラメータの中でも、前記樹脂が約１０から約１６のＡＶを有するのを確保するために、ＡＶがモニターされる。前記ＡＶがその範囲より高い場合、反応温度は、前記反応を調整し、ＡＶを低下させるために上げられる。
【図面の簡単な説明】
【０００６】
【図１】図１は、種々の樹脂の酸価と軟化点との間の相関を、グラフ形式で表わす。
【発明を実施するための形態】
【０００７】
環状アルキレングリコール、例えば、グリセリンカーボネートは、生物酸、例えば、ロジン酸と反応して、下記スキーム（Ａ）に見ることができるように、第１のロジンジオールを製造し得る。
【化１】
2015081350.tif 000002
【０００８】
ついで、前記ロジンジオールは、テレフタル酸とジプロピレングリコールとの混合物と反応して、反応スキームＢに図示されるように、縮合重合反応において樹脂を形成する。
【化２】
2015081350.tif 000003
【０００９】
典型的には、ポリエステル樹脂は、化学量論量の総ジオールと総二酸モノマーとを反応させることにより製造される。しかしながら、秤量したモノマーのバッチ間の変動ならびに原料ロットの差およびバッチ反応の限度により、前記ポリエステル樹脂のＡＶの変動がもたらされ得る。通常、ＡＶは、縮合重合反応中のＡＶを測定することにより調整され、前記樹脂の粘度、分子量および／または軟化点（Ｔｓ）により測定される重合度合いにより計画される。重合反応の後期中の進行により上記最適な範囲外のＡＶをもたらされる場合、より多くの二酸および／またはより多くのジオールのいずれかが、好ましくは、可能な限り早く前記反応に添加される。それにより前記樹脂のＡＶが修正されるが、前記添加された試薬は、前記プロセスを長引かせ、望ましくない低分子量のオリゴマーを生成する（または、多分散性を広げる）。未反応の試薬は、前記樹脂の副産物となる。例えば、一部の試薬、例えば、テレフタル酸は、完全に溶解せず、完全に反応しない。
【００１０】
本開示は、ジプロピレングリコールを含むポリエステル樹脂調製物を提供する。前記ジプロピレングリコールは、２３０℃の沸点を有する（典型的な縮合重合反応は、約２２０から約２２５℃で行われる。）。そのジオールモノマーの揮発性は、目的とするＡＶの範囲が更なる試薬の添加を必要とせず、前記反応混合物から試薬の損失により得られるように、反応温度および／または、前記反応が起こる圧力（すなわち、真空）を調節することにより、前記ポリエステル樹脂のＡＶを調整するのに利用される。前記試薬は、前記反応混合物および条件の許容度を提供するために、開始時点で過剰に存在することができる。前記反応温度付近の沸点を有するジオールモノマーとしてのジプロピレングリコールを使用することにより、前記縮合重合反応は、反応の進行および、生成した樹脂における望ましくない副産物を形成することになるであろう試薬を添加することによるＡＶを調節することなく継続する。
【００１１】
特に断らない限り、本明細書および特許請求の範囲において使用される量および条件等を表わす全ての数は、全ての状況において、「約」の用語により修飾されているものと理解されるべきである。「約」は、記載された値から１０％以下の変量を示すことを意味する。本願明細書で使用される、「同等（ｅｑｕｉｖａｌｅｎｔ）」「同様（ｓｉｍｉｌａｒ）」、「本質的に（ｅｓｓｅｎｔｉａｌｌｙ）」、「実質的に（ｓｕｂｓｔａｎｔｉａｌｌｙ）」、「おおよそ（ａｐｐｒｏｘｉｍａｔｉｎｇ）」および「整合（ｍａｔｃｈｉｎｇ）」の用語またはそれらの文法上のバリエーションも、一般的に許容され得る定義を有するか、または、少なくとも「約」と同じ意味を有すると理解される。
【００１２】
本願明細書で使用するとき、ポリマーは、前記ポリマーが製造されるモノマーにより定義される。このため、例えば、本願明細書で使用するとき、ポリマー中にテレフタル酸自体は存在ないが、そのポリマーは、テレフタル酸を含むと言われる。したがって、本願明細書に開示の１ポットプロセスにより製造される生物ポリマーは、テレフタル酸塩／テレフタル酸；コハク酸；およびデヒドロアビエチン酸を含み得る。その生物ポリマーは、そのジオールがテレフタル酸塩／テレフタル酸およびコハク酸と共に使用される場合、ネオペンチルグリコールを含むと言うこともできる。さらに、その生物ポリマーは、そのグリコールも使用される場合、ジ−またはトリ−プロピレングリコールを含むと言うこともできる。
【００１３】
本願明細書で使用するとき、「生物由来」または「生物（ｂｉｏ）」の接頭辞の使用は、全体または一部が、生物学的物質、例えば、植物、動物および海洋の材料またはそれらの誘導体から構成される試薬または製品を意味する。一般的には、生物由来または生物材料は、生分解性である。すなわち、実質的にまたは完全に生分解性である。実質的にとは、５０％より高い、６０％より高い、７０％より高いかまたはそれ以上の前記材料が、生物学的または環境的メカニズム、例えば、細菌、動物、植物、光、温度、酸素等によるそれらの作用により、数日、数週間、１年以上、ただし、通常２年以内に、元の分子から他の形態に分解されることを意味する。「生物樹脂」は、ポリエステル等の樹脂である。前記樹脂は、全部または一部に生物由来の材料、例えば、ポリグリコール、例えば、ポリエチレングリコールおよびジカルボン酸を含むか、または、同材料から構成される。したがって、前記試薬は、生物ポリ酸および生物ジオールであることができる。このような樹脂は、「持続型」と記載され得る。
【００１４】
本願明細書で使用するとき、「ロジン」または「ロジン生成物」は、ロジン、ロジン酸、ロジンエステル等ならびに、例えば、複数のアルコール基を含むように処理がされたロジンであるロジン誘導体を包含することを意図する。当該分野において公知のように、ロジンは、少なくとも８つのモノカルボン酸のブレンドである。アビエチン酸が主要な化学種であることができ、他の７つの酸は、その異性体である。ロジンの組成物であるために、多くの場合、「ロジン酸」の同義語が、種々のロジン由来の生成物を説明するのに使用される。公知のように、ロジンは、ポリマーではないが、本質的に８種類のカルボン酸の変動するブレンドである。当該分野において公知のように、ロジン生成物は、化学的に改質されたロジン、例えば、部分的または完全に水素化されたロジン酸、部分的または完全に二量体化されたロジン酸、エステル化されたロジン酸、官能化されたロジン酸またはそれらの組み合わせを含む。ロジンは、多くの形式、例えば、ロジン酸として、ロジンエステル等として市販されている。例えば、ロジン酸、ロジンエステルおよび二量体化ロジンは、Ｅａｓｔｍａｎ  Ｃｈｅｍｉｃａｌｓ；Ａｒｉｚｏｎａ  Ｃｈｅｍｉｃａｌｓ；およびＡｒａｋａｗａ−ＵＳＡから入手できる。
【００１５】
前記開示の反応により、ある程度、ロジンジオール、例えば、制限されず、アビエチン酸ジオール、アビエチン酸モノグリセラート、パルストリン酸ジオール、パルストリン酸モノグリセラート、デヒドロアビエチン酸ジオール、デヒドロアビエチン酸モノグリセラート、ネオアビエチン酸ジオール、ネオアビエチン酸モノグリセラート、レボピマル酸ジオール、レボピマル酸モノグリセラート、ピマル酸ジオール、ピマル酸モノグリセラート、サンダラコピマル酸ジオール、サンダラコピマル酸モノグリセラート、イソピマル酸ジオール、イソピマル酸モノグリセラート、水素化アビエチン酸ジオール、水素化パルストリン酸ジオール、水素化デヒドロアビエチン酸ジオール、水素化ネオアビエチン酸ジオール、水素化レボピマル酸ジオール、水素化ピマル酸ジオール、水素化サンダラコピマル酸ジオールおよび水素化イソピマル酸ジオールがもたらされる。
【００１６】
このため、例えば、ロジン酸は、ポリオールと反応することができる。前記ポリオールは、ロジン酸のカルボン酸基に結合して、結合分子であるロジンエステルを形成する。このような反応は、当該分野において公知であり、生物樹脂を製造するための本願明細書に開示の１ポット反応条件に適合可能である。触媒は、前記ロジンエステルを形成するために、前記反応混合物に含まれ得る。適切な触媒としては、オルガノアミン、例えば、エチルアミン、ブチルアミン、プロピルアミン、アリールアミン、例えば、イミダゾール、２−メチルイミダゾール、ピリジン、ジメチルアミノピリジン、ハロゲン化オルガノアンモニウム、例えば、塩化トリメチルアンモニウム、塩化トリエチルアンモニウム、塩化トリブチルアンモニウム、臭化トリメチルアンモニウム、臭化トリエチルアンモニウム、臭化トリブチルアンモニウム、ヨウ化トリメチルアンモニウム、ヨウ化トリエチルアンモニウム、ヨウ化トリブチルアンモニウム、塩化テトラエチルアンモニウム、臭化テトラエチルアンモニウム、ヨウ化テトラエチルアンモニウム、塩化テトラブチルアンモニウム、臭化テトラブチルアンモニウム、ヨウ化テトラブチルアンモニウム、オルガノホスフィン、例えば、トリフェニルホスフィン、ハロゲン化オルガノホスホニウム、塩化テトラエチルホスホニウム、臭化テトラエチルホスホニウム、ヨウ化テトラエチルホスホニウム、塩化テトラブチルホスホニウム、臭化テトラブチルホスホニウム、ヨウ化テトラブチルホスホニウム等があげられる。前記反応は、高温、例えば、約１００℃から約２００℃、約１０５℃から約１７５℃、約１１０℃から約１７０℃等で行われ得る。ただし、それらの範囲外の温度が、設計選択として使用されることができる。
【００１７】
トナー組成物は、２つ以上の形態または種類のポリマー、例えば、２つ以上の異なるポリマー、例えば、異なるモノマーから構成された２つ以上の異なるポリエステルポリマーを含み得る。少なくとも１つの前記ポリマーは、所望の生物ポリマーまたは生物樹脂である。前記ポリマーは、交互コポリマー、ブロックコポリマー、グラフトコポリマー、分岐鎖コポリマー、架橋コポリマー等であり得る。
【００１８】
前記トナー粒子は、他の任意の試薬、例えば、界面活性剤、ワックス、シェル等を含み得る。
【００１９】
前記所望の生物ポリエステルは、単独で、または、トナーに使用される１つ以上の他の公知の樹脂との組み合わせで使用される。
【００２０】
１つ、２つまたはそれ以上のポリマーが、所望の生物ポリマーに加えて、トナーまたはトナー粒子を形成するのに使用されてもよい。２つ以上のポリマーが使用される場合、前記ポリマーは、任意の適切な比（例えば、重量比）、例えば、２種類のポリマーに関して、設計選択として、約１％（第１の生物ポリマー）／９９％（第２のポリマー）から約９９％（第１の生物ポリマー）／１％（第２のポリマー）等でもよい。例えば、トナーは、２つの形態の非晶質ポリエステル樹脂を含み得る。それらの１つは、所望の生物ポリマーおよび、設計選択としての相対量での結晶質樹脂である。
【００２１】
前記生物ポリマーは、固形物基準におけるトナー粒子の、約２５から約９５重量％、約３５から約８５重量％の量で存在してもよい。
【００２２】
ａ．
適切なポリエステル樹脂としては、例えば、スルホン化、非スルホン化、結晶質、非晶質、それらの組み合わせ等であるものがあげられる。前記ポリエステル樹脂は、直鎖状、分岐鎖状、架橋、それらの組み合わせ等でもよい。
【００２３】
混合物、例えば、非晶質および結晶質のポリエステル樹脂が使用される場合、非晶質ポリエステル樹脂に対する結晶質ポリエステル樹脂の比は、約１：９９から約３０：７０の範囲でもよい。
【００２４】
ポリエステル樹脂は、合成的に、例えば、カルボン酸またはエステル基を含む試薬およびアルコールを含む別の試薬によるエステル化反応において取得されてもよい。実施形態において、前記アルコール試薬は、２つ以上のヒドロキシル基、実施形態では、３つ以上のヒドロキシル基を含む。実施形態において、前記酸は、２つ以上のカルボン酸またはエステル基、実施形態では、３つ以上のカルボン酸またはエステル基を含む。
【００２５】
非晶質ポリエステル樹脂を調製するのに使用され得る生物酸または生物エステルであり得るポリ酸またはポリエステルの例としては、テレフタル酸、フタル酸、イソフタル酸、フマル酸、トリメリット酸、フマル酸ジエチル、イタコン酸ジメチル、ｃｉｓ−１，４−ジアセトキシ−２−ブテン、フマル酸ジメチル、マレイン酸ジエチル、マレイン酸、コハク酸、イタコン酸、コハク酸、シクロヘキサン酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、ナフタレンジカルボン酸ジメチル、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、ナフタレンジカルボン酸、二酸二量体、フマル酸ジメチル、マレイン酸ジメチル、グルタル酸ジメチル、アジピン酸ジメチル、ドデシルコハク酸ジメチルおよびそれらの組み合わせがあげられる。前記ポリ酸またはポリエステルの試薬は、例えば、使用される酸またはエステルモノマーの数にかかわらず、前記樹脂の約４０から約６０モル％の量で存在してもよい。
【００２６】
非晶質ポリエステル樹脂を生成するのに使用され得るポリオールの例としては、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ドデカンジオール、１，４−シクロヘキサンジメタノール、１，３−シクロヘキサンジメタノール、ヘプタンジオール、キシレンジメタノール、シクロヘキサンジオール、ジエチレングリコール、ビス（２−ヒドロキシエチル）オキシド、ジプロピレングリコール、ジブチレングリコールおよびそれらの組み合わせがあげられる。前記ポリオールの量は変化してもよく、例えば、前記樹脂の約４０から約６０モル％の量で存在してもよい。
【００２７】
結晶質ポリエステル樹脂の形成に関して、適切なポリオールとしては、約２から約３６個の炭素原子を有する脂肪族ポリオール、例えば、１，２−エタンジオール、１，３−プロパンジオール、１，４−ブタンジオール、１，５−ペンタンジオール、２，２−ジメチルプロパン−１，３−ジオール、１，６−ヘキサンジオール、１，７−ヘプタンジオール、１，８−オクタンジオール、１，９−ノナンジオール、１，１０−デカンジオール、１，１２−ドデンカンジオール等；アルカリスルホ−脂肪族ジオール、例えば、ナトリウム  ２−スルホ−１，２−エタンジオール、リチウム  ２−スルホ−１，２−エタンジオール、カリウム  ２−スルホ−１，２−エタンジオール、ナトリウム  ２−スルホ−１，３−プロパンジオール、リチウム  ２−スルホ−１，３−プロパンジオール、カリウム  ２−スルホ−１，３−プロパンジオール、それらの混合物等、例えば、それらの構造異性体があげられる。前記脂肪族ポリオールは、例えば、約４０から約６０モル％の量で選択されてもよい。
【００２８】
結晶質樹脂を調製するためのポリ酸またはポリエステルの試薬の例としては、シュウ酸、コハク酸、グルタル酸、アジピン酸、スベリン酸、アゼライン酸、セバシン酸、フマル酸、フマル酸ジメチル、イタコン酸ジメチル、ｃｉｓ，１，４−ジアセトキシ−２−ブテン、フマル酸ジエチル、マレイン酸ジエチル、フタル酸、イソフタル酸、テレフタル酸、ナフタレン−２，６−ジカルボン酸、ナフタレン−２，７−ジカルボン酸、シクロヘキサンジカルボン酸（本願明細書において、実施形態では、シクロヘキサン二酸と呼ぶこともある）、マロン酸およびメサコン酸、それらのポリエステルもしくは酸無水物があげられる。前記ポリ酸は、例えば、実施形態において、約４０から約６０モル％の量で選択されてもよい。
【００２９】
前記結晶質樹脂は、例えば、前記トナー成分の約１から約８５重量％の量で存在してもよい。前記結晶質樹脂は、例えば、約３０℃から約１２０℃の種々の融点を有してもよい。前記結晶質樹脂は、例えば、約１，０００から約５０，０００のゲルろ過クロマトグラフィー（ＧＰＣ）で測定された場合の数平均分子量（Ｍｎ）、および、例えば、約２，０００から約１００，０００のＧＰＣで測定された場合の重量平均分子量（Ｍｗ）を有してもよい。前記結晶質樹脂の分子量分布（Ｍｗ／Ｍｎ）は、例えば、約２から約６でもよい。
【００３０】
縮合触媒は、ポリエステル反応に使用されてもよく、チタン酸テトラアルキル；ジアルキルスズ酸化物、例えば、ジブチルスズ酸化物、テトラアルキルスズ、例えば、ジラウリル酸ジブチルスズ；二酢酸ジブチルスズ；ジブチルスズ酸化物；ジアルキルスズ酸化物水酸化物、例えば、ブチルスズ酸化物水酸化物；アルミニウムアルコキシド、アルキル亜鉛、ジアルキル亜鉛、酸化亜鉛、酸化第一スズ、塩化第一スズ、ブチルスタンノン酸またはそれらの組み合わせがあげられる。
【００３１】
このような触媒は、例えば、前記反応混合物における開始のポリ酸、ポリオールまたはポリエステルの試薬の量に基づいて、約０．０１モル％から約５モル％の量で使用されてもよい。
【００３２】
一般的には、当該分野において公知のように、前記ポリ酸／ポリエステルおよびポリオールの試薬、例えば、ジプロピレングリコールは互いに、場合により触媒と混合され、高温、例えば、約２００℃以上、約２１０℃以上、約２２０℃以上等、ただし、約２３０℃以下、約２３５℃以下でインキュベートされる。ただし、それらの範囲外の温度が、平衡まで起こるエステル化を可能にするように使用され得る。前記エステル化は、一般的には、エステル化反応におけるエステル結合を形成することから生じる、水またはアルコール、例えば、メタノールを生じさせる。２３０℃を超える温度は、ジプロピレングリコールの揮発をもたらすであろう。その試薬の除去は、縮合反応を和らげ、このため、進行中のポリマーのＡＶを和らげる。前記反応は、重合を促進し、任意の揮発された試薬の除去を容易にするために、真空下で行われ得る。前記反応は、不活性雰囲気、例えば、窒素ガス下で行われ得る。改めて、前記不活性雰囲気は、任意の揮発された試薬の除去を容易にし得る。
【００３３】
望ましいＴｓおよびＡＶを有する樹脂を得るための反応条件を操作する許容度を提供するために、過剰のジプロピレングリコールが、前記反応混合物に包含され得る。過剰の試薬は、前記反応混合物中の酸に対して化学量論量の過剰のアルコールの点から決定され得る。それは、アルコール：酸のモル比が０．５：０．５より高い、例えば、約０．５０５から約０．４９５、約０．５１から約０．４９、約０．５１５から約０．４８５、約０．５２から約０．４８であるように、または、酸に対するより高い量のアルコールであるように、モル当量の点から評価され得る。別のアルコールが前記反応に含まれる場合、前記アルコールのモル当量は、上記計算に合計される。
【００３４】
分岐剤が使用されてもよく、例えば、多価のポリ酸を含む。前記分岐剤は、前記樹脂の約０．０１から約１０モル％の量で使用され得る。
【００３５】
したがって、生分解性であり得る適切なポリ酸／ポリエステルおよびポリオールは、当該分野において公知の適切な条件下で組み合わせられ、例えば、室温で混合され、ついで、設計選択として、当該分野において公知のように、大気もしくは不活性ガス条件下、または、減圧もしくは昇圧下において、高温に加熱される。前記エステル化反応は、水またはアルコールの副産物を生じる。前記副産物は、公知の材料または方法、例えば、蒸留を実行して除去され得る。
【００３６】
したがって、本願明細書に開示したのは、画像化トナーに使用するのに適した生物ポリエステル樹脂を製造するための１ポット反応である。生物ポリエステル樹脂が、ポリマー試薬を形成するために、製造および処理される。前記ポリマー試薬は乾燥され、流動性の粒子、例えば、ペレット、粉末等に形成され得る。ついで、前記ポリマー試薬は、例えば、トナー粒子を製造するのに適した他の試薬、例えば、着色剤および／またはワックスと包含され、トナー粒子を製造するための公知の方法において処理され得る。
【００３７】
画像化装置に使用するのに適したポリエステル樹脂は、１つ以上の特性、例えば、少なくとも約４０℃のＴｇ（開始）；少なくとも約１１０℃のＴｓ；少なくとも約１０、少なくとも約１２．５、少なくとも約１５、少なくとも約１６の酸価（ＡＶ）または、約１２から約１８、約１１から約１７、約１０から約１６、約９から約１５のＡＶ；ならびに、少なくとも約５０００のＭＷを有し得る。
【００３８】
着色顔料、例えば、シアン、マゼンタ、イエロー、レッド、オレンジ、グリーン、ブラウン、ブルーまたはそれらの混合物が使用され得る。
【００３９】
着色剤、例えば、カーボンブラック、シアン、マゼンタおよび／またはイエローの着色剤は、前記トナーに望ましい色を付与するのに十分な量で包含され得る。一般的には、顔料または染料が、固形物基準における前記トナー粒子の、０重量％から約３５重量％の範囲の量で使用されてもよい。
【００４０】
２つ以上の着色剤が、トナー粒子に存在してもよい。
【００４１】
ａ．
トナー組成物またはそのための試薬は、界面活性剤を含む分散液でもよい。前記ポリマーと前記トナーの他の成分が組み合わせられるエマルジョン凝集法は、エマルジョンを形成するために、１つ以上の界面活性剤を使用し得る。
【００４２】
１つ、２つまたはそれ以上の界面活性剤が使用され得る。前記界面活性剤は、イオン性界面活性剤および非イオン性界面活性剤またはそれらの組み合わせから選択されてもよい。アニオン性界面活性剤およびカチオン性界面活性剤は、「イオン性界面活性剤」の用語に包含される。
【００４３】
実施形態において、前記界面活性剤または前記界面活性剤の総量は、トナー形成組成物の約０．０１重量％から約５重量％の量で使用されてもよい。
【００４４】
本開示のトナーは、場合により、ワックスを含んでもよい。前記ワックスは、１種類のワックスまたは２種類以上のワックスの混合物（以下、「ワックス」と特定される）のいずれかであることができる。
【００４５】
含まれる場合、前記ワックスは、例えば、前記トナー粒子の約１重量％から約２５重量％の量で存在してもよい。
【００４６】
選択され得るワックスとしては、例えば、約５００から約２０，０００の重量平均分子量を有するワックスがあげられる。
【００４７】
初期のトナー粒子の成長を促進するために、凝集因子（または凝集剤）が使用されてもよく、無機のカチオン性凝集剤、例えば、塩化ポリアルミニウム（ＰＡＣ）、スルホケイ酸ポリアルミニウム（ＰＡＳＳ）、硫酸アルミニウム、硫酸亜鉛、硫酸マグネシウム、マグネシウム、カルシウム、亜鉛、ベリリウム、アルミニウム、ナトリウムの塩化物、他の金属ハロゲン化物、例えば、一価および二価のハロゲン化物でもよい。
【００４８】
前記凝集因子は、例えば、前記トナーにおける総固形物に基づいて、約０から約１０重量％の量で、エマルジョンに存在してもよい。
【００４９】
実施形態において、金属イオン封鎖剤またはキレート剤が、凝集が完了した後に導入されて、ｐＨの調節に寄与する、および／または、前記凝集プロセスから金属錯体形成イオン、例えば、アルミニウムを捕捉するもしくは抽出することができる。このため、凝集が完了した後に使用される前記金属イオン封鎖剤、キレート剤または錯体形成剤は、錯体形成成分、例えば、エチレンジアミン四酢酸（ＥＤＴＡ）、グルコナール、ヒドロキシル−２，２’イミノジコハク酸（ＨＩＤＳ）、ジカルボキシルメチルグルタミン酸（ＧＬＤＡ）、メチルグリシジル二酢酸（ＭＧＤＡ）、ヒドロキシジエチルイミノ二酢酸（ＨＩＤＡ）、グルコン酸ナトリウム、クエン酸カリウム、クエン酸ナトリウム、ニトロ三酢酸塩、フミン酸、フルボ酸；ＥＤＴＡの塩およびそれらの混合物を含んでもよい。
【００５０】
前記トナー粒子は、他の添加剤の中でも、二酸化ケイ素もしくはシリカ（ＳｉＯ２）、チタニアもしくは二酸化チタン（ＴｉＯ２）および／または酸化セリウムの１つ以上と混合されてもよい。
【００５１】
ステアリン酸亜鉛は、外添剤として使用されてもよい。
【００５２】
前記トナー粒子は、当業者の範囲内の任意の方法で調製され得る。例えば、エマルジョン／凝集法のいずれかが、ポリエステル樹脂と使用され得る。しかしながら、トナー粒子を調製する任意の適切な方法、例えば、化学プロセス、例えば、懸濁および封入プロセス；従来の粒状化法、例えば、ジェットミル；材料のスラブのペレット化；他の機械的なプロセス；ナノ粒子またはマイクロ粒子を製造するための任意の方法；等が使用されてもよい。
【００５３】
エマルジョン化／凝集法に関する実施形態では、例えば、上記で製造された樹脂が、溶媒に溶解されてもよく、場合により、安定剤、および場合により、界面活性剤を含むエマルジョン媒体、例えば、水、例えば、脱イオン水（ＤＩＷ）に混合されてもよい。適切な安定剤の例としては、水溶性アルカリ金属水酸化物、例えば、水酸化ナトリウムがあげられる。安定剤が使用される場合、前記安定剤は、前記樹脂の約０．１重量％から約５重量％の量で存在し得る。前記安定剤は、前記混合物に室温で添加され得るか、または、添加前に混合物の温度に加熱され得る。
【００５４】
エマルジョン化後、トナー組成物は、エマルジョンにおける樹脂、任意の着色剤、任意のワックスおよび任意の他の望ましい添加剤の混合物を、場合により、上記の界面活性剤と凝集し、ついで、場合により、前記混合物における凝集粒子を融着させることにより調製され得る。混合物は、任意のワックスまたは他の材料を添加することにより調製されてもよい。前記他の材料は、場合により、樹脂形成材料および樹脂を含むエマルジョンに対する、界面活性剤を含む分散液に存在してもよい。得られた混合物のｐＨは、酸、例えば、酢酸、硝酸等により調節されてもよい。前記混合物のｐＨは、約２から約４．５に調節されてもよい。
【００５５】
凝集剤は、前記プロセスを促進するために、前記混合物に添加されてもよい。適切な凝集因子または凝集剤としては、例えば、二価のカチオン、多価のカチオンまたは同カチオンを含む化合物の水溶液があげられる。
【００５６】
前記凝集因子は、前記樹脂またはポリマーのガラス転移点（Ｔｇ）を下回る温度で、前記混合物に添加されてもよい。
【００５７】
前記凝集因子は、トナーを形成するために、例えば、約０．１百分率（ｐｐｈ）から約１ｐｐｈの量で、前記混合物成分に添加されてもよい。
【００５８】
前記粒子の凝集を調整するために、前記凝集因子が、前記混合物内に、経時的に計られてもよい。
【００５９】
前記凝集因子の添加は、前記混合物が攪拌条件下、実施形態では、約５０ｒｐｍから約１，０００ｒｐｍ；および、前記樹脂またはポリマーのＴｇを下回る温度、約３０℃から約９０℃に維持されながら行われてもよい。
【００６０】
前記粒子は、所定の望ましい粒径が得られるまで、凝集することが認められ得る。粒径は、例えば、平均粒径についてのＣＯＵＬＴＥＲ  ＣＯＵＮＴＥＲにより、成長プロセス中にモニターされる。このため、前記凝集は、攪拌を維持しながら、前記混合物を、例えば、高温で維持するか、または、約４０℃から約１００℃の温度にゆっくり上昇させ、前記混合物をその温度で約０．５時間から約６時間保持するにより進行して、望ましい凝集粒子を提供し得る。
【００６１】
前記トナー粒子または凝集体の望ましい最終径が達成された時点で、前記混合物のｐＨは、約５から約１０の値に、塩基により調節され得る。前記ｐＨの調節は、トナー粒子の成長を停止（ｆｒｅｅｚｅ）、すなわち、停止（ｓｔｏｐ）させるのに使用され得る。前記トナー粒子の成長を停止させるのに使用される塩基は、例えば、アルカリ金属水酸化物、例えば、水酸化ナトリウム等でもよい。実施形態において、キレート剤、例えば、ＥＤＴＡが、望ましい値に前記ｐＨを調節するのを補助するために添加されてもよい。
【００６２】
前記凝集粒子は、約３μｍ未満、約２μｍから約３μｍのサイズでもよいが、より大きい粒径が使用され得る。
【００６３】
凝集後、融着前に、樹脂コーティングが、前記凝集粒子に塗工されて、その上にシェルを形成し得る。前記シェルは、本願明細書に記載の、または、当該分野において公知の任意の樹脂を含み得る。
【００６４】
シェルの樹脂は、当業者の範囲内の任意の方法により、前記凝集粒子に塗工されてもよい。
【００６５】
前記凝集粒子上の前記シェルの形成は、約３０℃から約８０℃の温度に加熱しながら起こり得る。
【００６６】
前記シェルは、前記トナー成分の約１重量％から約８０重量％の量で存在してもよい。
【００６７】
望ましい粒径への凝集および任意のシェルの塗工後に、ついで、前記粒子は、例えば、形状およびサイズの不揃いを修正するために、望ましい最終的な形状、例えば、円形等に融着され得る。前記融着は、例えば、約４５℃から約１００℃の温度に、前記混合物を加熱し、および／または、例えば、約１０００ｒｐｍから約１００ｒｐｍに攪拌を減速させることにより達成される。前記温度は、前記トナー粒子を形成するのに使用される樹脂のＴｇでもよいし、または、それを超えてもよい。融着は、約０．０１から約９時間の期間にわたって行われ得る。
【００６８】
場合により、融着剤が使用されてもよい。
【００６９】
前記融着剤は、反応媒体における固形分に基づいて、約０．０１から約１０重量％の量で添加され得る。
【００７０】
融着は、約０．１から約９時間の期間にわたって、進行してもよく、達成されてもよい。
【００７１】
融着後に、前記混合物は、室温、例えば、約２０℃から約２５℃に冷却され得る。冷却後、前記トナー粒子は、場合により、水で洗浄され、ついで、乾燥され得る。
【００７２】
前記トナーは、任意の公知の荷電添加剤を、前記トナーの約０．１から約１０重量％の量で含んでもよい。
【００７３】
荷電増強分子は、正または負の荷電のいずれかを、トナー粒子上に付与するのに使用され得る。
【００７４】
表面添加剤は、例えば、洗浄または乾燥後に、本開示のトナー組成物に添加され得る。このような表面添加剤の例としては、例えば、金属塩、脂肪酸の金属塩、コロイド状シリカ、金属酸化物等の１つ以上があげられる。
【００７５】
表面添加剤は、前記トナーの約０．１から約１０重量％の量で使用されてもよい。
【００７６】
前記トナーの光沢は、粒子中に保持された金属イオン、例えば、Ａｌ３＋の量に影響を受け得る。前記保持された金属イオンの量は、キレート剤、例えば、ＥＤＴＡの添加により、さらに調節されてもよい。トナー粒子中の前記保持された触媒、例えば、Ａｌ３＋の量は、約０．１ｐｐｈから約１ｐｐｈでもよい。本開示のトナーの光沢レベルは、Ｇａｒｄｎｅｒ光沢単位（ｇｕ）により測定された場合、約２０ｇｕから約１００ｇｕの光沢を有してもよい。
【００７７】
本開示のトナーは、約−５μＣ／ｇから約−９０μＣ／ｇの質量比あたりの元のトナーの電荷（ｑ／ｍ）、および、約−１５μＣ／ｇから−８０μＣ／ｇの表面添加剤ブレンド後の最終的なトナー電荷を有してもよい。
【００７８】
前記トナー粒子の特徴は、任意の適切な技術および装置により決定され得る。体積平均粒径および幾何標準偏差は、製造者の説明書に基づいて操作される、Ｂｅｃｋｍａｎ  Ｃｏｕｌｔｅｒ  ＭＵＬＴＩＳＩＺＥＲ  ３等の機器を使用して測定されてもよい。
【００７９】
外表面添加剤を含まない乾燥したトナー粒子は、下記の特徴：（１）約２．５から約２０μｍの体積平均径（「体積平均粒径」とも呼ばれる）；（２）約１．１８から約１．３０の、数平均幾何標準偏差（ＧＳＤｎ）および／または体積平均幾何標準偏差（ＧＳＤｖ）；ならびに、（３）（例えば、Ｓｙｓｍｅｘ  ＦＰＩＡ  ２１００分析器により測定される）約０．９から約１．０の円形度を有してもよい。
【００８０】
このように形成されたトナー粒子は、現像剤組成物内に配合されてもよい。例えば、前記トナー粒子は、キャリア粒子と混合されて、２成分現像剤組成物を達成してもよい。前記現像剤におけるトナー濃度は、前記現像剤の総重量の約１重量％から約２５重量％でもよい。
【００８１】
１．
前記トナー粒子と混合するためのキャリア粒子の例としては、前記トナー粒子のそれとは反対の極性の電荷を摩擦電気的に取得可能なそれらの粒子があげられる。
【００８２】
前記キャリア粒子は、その上にコーティングを有するコアを含んでもよい。前記コーティングは、前記摩擦電気系、例えば、本願明細書に教示のものまたは当該分野において公知のものにおけるそれに近くないポリマーまたはポリマーの混合物から形成されてもよい。前記コーティングは、例えば、前記キャリアの約０．１から約５重量％のコーティング重量を有してもよい。
【００８３】
トナーおよび現像剤は、収納装置または容器、例えば、バイアル、ボトル、可撓性コンテナ、例えば、バッグもしくはパッケージ等から、保存機能以上に機能する装置の範囲の数多くの装置と組み合わせられ得る。
【００８４】
Ａ．
所望のトナー組成物および現像剤は、例えば、画像を形成する目的のために同組成物および現像剤を送り出すための専用の装置内に包含され得る。このような装置としては、カートリッジ、タンク、貯蔵部等があげられ、置換可能、使い捨てまたは再利用可能であることができる。
【００８５】
所望のトナーまたは現像剤が、例えば、トナーまたは現像剤を必要とする画像化装置部品、例えば、カートリッジにトナーまたは現像剤を再充填または補給するために、それらを送り出すための専用の装置に含まれてもよい。
【００８６】
前記トナーまたは現像剤は、静電複写方式または電子写真方式に使用されてもよい。実施形態において、任意の公知の種類の現像システムが、現像装置、例えば、磁気ブラシ現像、一成分ジャンピング現像、ハイブリッド無掃去現像（ＨＳＤ）等に使用され得る。それらのおよび類似の現像システムは、当業者の範囲内である。
【００８７】
特に断らない限り、部およびパーセントは、重量による。本願明細書で使用するとき、「室温」（ＲＴ）は、約２０℃から約３０℃の温度を意味する。
【００８８】
全体的な実施例Ｉ
蒸留装置、底部のドレン弁および機械スターラーを備える１リットルのＢｕｃｈｉ反応器に、２０６．８ｇのデヒドロアビエチン酸（Ｒｏｎｄｉｓ  Ｒ、Ａｒａｋａｗａ  Ｃｈｅｍ．）、８０．２７ｇのグリセリンカーボネート（Ｈｕｎｔｓｍａｎ  Ｃｈｅｍ．）および１．５２ｇの臭化テトラエチルアンモニウム（Ｓｉｇｍａ  Ａｌｄｒｉｃｈ）を充填した。前記混合物を、窒素のブランケット下で、約１７８℃の温度に、３時間の期間、１００ｒｐｍで攪拌しながら加熱した。前記混合物を、その温度でさらに２時間維持した。得られたロジンジオールのＡＶは、約０．６ｍｇのＫＯＨ／ｇ  ロジンジオールであった。ついで、その混合物に、１３９．５ｇのジプロピレングリコール（Ｓｉｇｍａ  Ａｌｄｒｉｃｈ）、２１８．２ｇのテレフタル酸（Ａｍｏｃｏ）および２ｇのｎ−ブチルスズ酸化物水酸化物（ＦＡＳＣＡＴ  ４１００、Ａｒｋｅｍａ  Ｉｎｃ．）を添加した。その調製物において、二酸に対して化学量論量の過剰のジオール（０．５１から０．４９モル当量）を利用する。ついで、前記混合物を、１００ｒｐｍで攪拌しながら、３時間の期間にわたって、２２５℃の温度に加熱し、１５ｍｌ／分の窒素流量下で維持した。サンプルを、前記樹脂のＡＶおよび、Ｍｅｔｔｌｅｒ  ＦＰ９０軟化点装置を使用して前記樹脂のＴｓを測定するために、１０時間の期間にわたって、前記混合物から採取した。前記形成樹脂のＡＶおよびＴｓに基づいて、（以下に記載の）操作を行って、持続型樹脂のための目的のＡＶおよびＴｓ値が得られるように、温度（したがって、過剰のジオール成分のものであるジプロピレングリコールの揮発性／蒸気圧）、すなわち、図１に図示されるように、約１１４℃から約１１８℃で変化させることにより前記樹脂のＡＶ、および約１０から約１６ｍｇのＫＯＨ／ｇ  樹脂のＡＶを調整した。前記目的の値を、「スペック範囲」と標識された破線（囲まれた）領域に示す。
【００８９】
ＡＶを調整するために行う操作
実施例１について、前記反応の温度を、２２５℃で１０時間維持した。図１に示すように、前記樹脂の酸価は、軟化点の関数として急速に低下した。最終的な樹脂は、前記「スペック範囲」を十分下回って終わると予測された。それは、二酸に対する過剰の化学量論量のジオール（０．５１から０．４９モル当量）により、低いＡＶの持続型樹脂をもたらすためである。
【００９０】
実施例２について、前記反応の温度を、２２７℃に１２時間上昇させた。過剰のジオールの一部、特にジプロピレングリコールは、十分揮発性であり、窒素流により除去され、前記反応器から蒸留される。前記ＡＶは、軟化点の関数として低下し、前記樹脂の最終的なＡＶは、まさに前記「スペック範囲」を下回る。
【００９１】
実施例３について、前記反応の温度を、２３０℃に１５時間上昇させた。過剰のジオールの大部分、特にジプロピレングリコールは、十分揮発性であり、窒素流により除去され、前記反応器から蒸留される。前記ＡＶは、軟化点の関数として低下し、前記樹脂の最終的なＡＶは、前記「スペック範囲」内である。
【００９２】
実施例４について、前記反応の温度を、２２８℃に１４時間上昇させた。過剰のジオールの一部、特にジプロピレングリコールは、十分揮発性であり、窒素流により除去され、前記反応器から蒸留される。前記ＡＶは、軟化点の関数として低下し、前記樹脂の最終的なＡＶは、前記「スペック範囲」内である。
【００９３】
実施例５について、前記反応の温度を、２２８℃に７時間上昇させた。過剰のジオールの一部、特にジプロピレングリコールは、十分揮発性であり、窒素流により除去され、前記反応器から蒸留される。前記ＡＶは、軟化点の関数として低下する。実施例４に基づいて、前記ＡＶが、１０７℃の軟化点において、１８ｍｇのＫＯＨ／ｇ  樹脂であった場合（図１、矢印で示したデータ点）、前記最終的な樹脂は、おそらく前記「スペック範囲」内であろう。したがって、より多くのジプロピレングリコールが窒素による揮発により除去されるように、前記反応温度を、２２９℃にさらに６時間上昇させた。最終的な樹脂は、前記「スペック範囲」における特性を有した。
【図１】
2015081350.tif 000004